(57)【要約】【課題】パネル面への衝撃荷重による破損を有効に防止してパネルの薄型化を図ることが出来るフラットディスプレイパネルを提供する。【解決手段】ＰＤＰの前面ガラス基板１の内面側に誘電体層２が形成され、前面ガラス基板１の熱膨張率と誘電体層２の熱膨張率の差（Ｙ）が、前面ガラス基板１の厚さ（Ｘ）毎に    Ｙ≧−７．５Ｘ＋３３．７    Ｘ（単位：ｍｍ）：前面ガラス基板の厚さ    Ｙ（単位：×１０-7／℃）：熱膨張率の差（（前面ガラス基板の熱膨張率）                              −（誘電体層の熱膨張率））の式を満たす値に設定されている。【選択図】図８
2009199996.tif 000002
【特許請求の範囲】
【請求項１】
パネル面を構成するガラス基板の内面側に誘電体層が形成されているフラットディスプレイパネルにおいて、
前記ガラス基板の熱膨張率と誘電体層の熱膨張率の差（Ｙ）が、ガラス基板の厚さ（Ｘ）毎に
Ｙ≧−７．５Ｘ＋３３．７
Ｘ（単位：ｍｍ）：ガラス基板の厚さ
Ｙ（単位：×１０-7／℃）：熱膨張率の差（（ガラス基板の熱膨張率）−（誘電体層の熱膨張率））
の式を満たす値に設定されていることを特徴とするフラットディスプレイパネル。
【請求項２】
前記ガラス基板の熱膨張率と誘電体層の熱膨張率の差（Ｙ）が、さらに、ガラス基板の厚さ（Ｘ）毎に、
Ｙ≦４８．７Ｘ−５８．７
Ｘ（単位：ｍｍ）：ガラス基板の厚さ
Ｙ（単位：×１０-7／℃）：熱膨張率の差（（ガラス基板の熱膨張率）−（誘電体層の熱膨張率））
の式を満たす値に設定されている請求項１に記載のフラットディスプレイパネル。
【請求項３】
前記ガラス基板が、１．６５ｍｍ以上の厚さを有している請求項１に記載のフラットディスプレイパネル。
【請求項４】
前記厚さが１．８ｍｍのガラス基板に対して、ガラス基板の熱膨張率と誘電体層の熱膨張率の差（Ｙ）が２０．２以上に設定されている請求項１に記載のフラットディスプレイパネル。
【請求項５】
前記ガラス基板の表示側の外面に樹脂性のフィルムのみが貼り付けられている請求項１に記載のフラットディスプレイパネル。
【請求項６】
前記樹脂性のフィルムの厚さが４５０μｍ以上である請求項５に記載のフラットディスプレイパネル。
【請求項７】
前記誘電体層が、鉛成分を含んでいない誘電材料によって形成されている請求項１に記載のフラットディスプレイパネル。
【請求項８】
前記ガラス基板と誘電体層が、プラズマディスプレイパネルのパネル面を構成する前面ガラス基板と誘電体層である請求項１に記載のフラットディスプレイパネル。
【発明の詳細な説明】
【技術分野】
【０００１】
この発明は、フラットディスプレイパネルの構成に関する。
【背景技術】
【０００２】
一般に、フラットディスプレイパネルの一つであるプラズマディスプレイパネル（以下、ＰＤＰという）は、前面ガラス基板の内面側に行電極対とこの行電極対を被覆する誘電体層等の構造物が形成され、背面ガラス基板の内面側に放電セルを区画する隔壁や各放電セル毎に色分けされて形成された蛍光体層等の構造物が形成されて、この前面ガラス基板と背面ガラス基板が、それぞれの構造物が形成されている側を対向させて放電空間を介して重ね合わされた構造を有している。
【０００３】
このような構成を有するＰＤＰは、前面ガラス基板によって形成されるパネル面に外部から衝撃が加わると、この衝撃荷重によって、前面ガラス基板に圧縮応力が生じるとともにこの前面ガラス基板の内面側に形成された誘電体層に引張り応力が生じ、この引張り応力によって誘電体層にクラックが発生し、この誘電体層のクラックが前面ガラス基板に拡がって、前面ガラス基板が破損してしまう虞がある。
【０００４】
このため、従来のＰＤＰには、前面ガラス基板の熱膨張率とこの前面ガラス基板の内面側に形成される誘電体層の熱膨張率とを異ならせて、この熱膨張差によって前面ガラス基板に引張り応力を残留させ誘電体層に圧縮応力を残留させることにより、外部からの衝撃によるパネルの破損を防止するようにしたものがある（例えば、特許文献１参照）。
【０００５】
ここで、近年、フラットディスプレイパネルの大型化が進んでおり、ＰＤＰについても、画面の大型化に伴うパネルの薄型化および軽量化への要求が強まっており、このため、ガラス基板を薄くすることによってＰＤＰの薄型化および軽量化を図ることが試みられている。
このガラス基板の薄型化を図る際に、ガラス基板が薄くなると外部から加わる衝撃に対するパネル強度が低下するため、ガラス基板の強度をさらに強化する必要がある。
【０００６】
この場合、破損を防止するためにガラス基板の強度をどの程度強化すれば良いかは、ガラス基板の厚さによってそれぞれ異なっており、前述したようなガラス基板に残留させる引張り応力や誘電体層に残留させる圧縮応力の大きさは、ガラス基板の厚さに対応してそれぞれ異なる値に設定する必要がある。
【０００７】
しかしながら、従来、このようなガラス基板に残留させる引張り応力や誘電体層に残留させる圧縮応力の大きさをガラス基板の厚さに対応して設定する方法は開発されておらず、このため、ＰＤＰの薄型化を図る際に、パネル面に加わる衝撃によってガラス基板が破損するのを十分に防止出来なくなる虞がある。
【０００８】
このような問題は、ＰＤＰの場合に限らず、パネル面がガラス基板によって構成される例えばＦＥＤ（フィールド・エミッション・ディスプレイ）等の他のフラットディスプレイパネルについても発生する。
このため、薄型化および軽量化が図られるとともにパネル面に加わる外部からの衝撃に対する必要な強度を有するフラットディスプレイパネルの開発が強く望まれている。
【０００９】
【特許文献１】特開２００７−２１２８０１号公報
【発明の開示】
【発明が解決しようとする課題】
【００１０】
この発明は、上記のような従来の表示装置に対する要望に応えることをその技術的課題の一つとしている。
【課題を解決するための手段】
【００１１】
この発明（請求項１に記載の発明）による表示装置は、上記課題を達成するために、パネル面を構成するガラス基板の内面側に誘電体層が形成されているフラットディスプレイパネルにおいて、前記ガラス基板の熱膨張率と誘電体層の熱膨張率の差（Ｙ）が、ガラス基板の厚さ（Ｘ）毎に
Ｙ≧−７．５Ｘ＋３３．７
Ｘ（単位：ｍｍ）：ガラス基板の厚さ
Ｙ（単位：×１０-7／℃）：熱膨張率の差（（ガラス基板の熱膨張率）−（誘電体層の熱膨張率））
の式を満たす値に設定されていることを特徴としている。
【発明を実施するための最良の形態】
【００１２】
この発明は、パネル面を構成する前面ガラス基板の内面側に誘電体層が形成され、この前面ガラス基板の熱膨張率と誘電体層の熱膨張率の差（Ｙ）が、前面ガラス基板の厚さ（Ｘ）毎に
Ｙ≧−７．５Ｘ＋３３．７
Ｘ（単位：ｍｍ）：前面ガラス基板の厚さ
Ｙ（単位：×１０-7／℃）：熱膨張率の差（（前面ガラス基板の熱膨張率）−（誘電体層の熱膨張率））
の式を満たす値に設定されているＰＤＰやＦＥＤ等のフラットディスプレイパネルを最良の実施形態としている。
【００１３】
この実施形態におけるフラットディスプレイパネルは、前面ガラス基板と誘電体層の熱膨張率が互いに異なっていることによって、前面ガラス基板内に引張り応力が残留され、誘電体層内に圧縮応力が残留され、さらに、前面ガラス基板と誘電体層の間の熱膨張率の差が上記式によって算出された値に設定されていることによって、この前面ガラス基板内の残留引張り応力と誘電体層内の残留圧縮応力が、それぞれ、前面ガラス基板の表面（パネル面）に加わる衝撃荷重によって前面ガラス基板内に生じる圧縮応力および誘電体層内に生じる引張り応力に対抗するとともに、この衝撃荷重による前面ガラス基板の損傷を防止するように作用する前面ガラス基板内の残留引張り応力と誘電体層内の残留圧縮応力が、前面ガラス基板の厚さに対応した適切な値に設定されるので、フラットディスプレイパネルの薄型化に伴って前面ガラス基板が薄くなる場合でも、前面ガラス基板の厚さに対応した強度を備えることが出来、これによって、衝撃荷重による損傷を有効に防止することができるようになる。
【００１４】
例えば、実施形態において、前面ガラス基板の厚さが１．８ｍｍの場合には、ガラス基板の熱膨張率と誘電体層の熱膨張率の差（Ｙ）が２０．２以上に設定される。
上記実施形態のフラットディスプレイパネルにおいて、前面ガラス基板の熱膨張率と誘電体層の熱膨張率の差（Ｙ）を、さらに、ガラス基板の厚さ（Ｘ）毎に、
Ｙ≦４８．７Ｘ−５８．７
Ｘ（単位：ｍｍ）：ガラス基板の厚さ
Ｙ（単位：×１０-7／℃）：熱膨張率の差（（ガラス基板の熱膨張率）−（誘電体層の熱膨張率））
の式を満たす値に設定するようにするのが好ましい。
【００１５】
これによって、前面ガラス基板と誘電体層における残留応力過多による割れや反り等の損傷の発生も、同時に防止することが出来る。
【００１６】
さらに、上記実施形態のフラットディスプレイパネルにおいて、前面ガラス基板の熱膨張率と誘電体層の熱膨張率の差（Ｙ）の適切な設定を可能にするために、前面ガラス基板の厚さを１．６５ｍｍ以上に設定するのが好ましい。
【実施例】
【００１７】
この発明は、ＦＥＤ等の種々のフラットディスプレイパネルに適用することが可能であるが、以下においては、この発明を、フラットディスプレイパネルの一つであるＰＤＰに適用した場合の実施例を例に挙げて説明する。
【００１８】
図１および２は、この発明によるフラットディスプレイパネルの実施形態における一実施例を示しており、図１はこの実施例におけるＰＤＰの正面図であり、図２は図１のＶ−Ｖ線における断面図である。
【００１９】
この図１および２において、ＰＤＰのパネル面を構成する前面ガラス基板１の内面に、複数の行電極対（Ｘ，Ｙ）が、それぞれ行方向（図１の左右方向）に延びるとともに列方向（図１の上下方向）に互いに平行に並設されている。
さらに、前面ガラス基板１の内面には誘電体層２が形成されており、この誘電体層２によって行電極対（Ｘ，Ｙ）が被覆されている。
【００２０】
そして、この誘電体層２の内面には、誘電体保護層３が形成されて、この誘電体保護層３によって誘電体層２の内面が被覆されている。
さらに、パネルの表示面となる前面ガラス基板１の外面上には、樹脂性の機能フィルム８が直接貼り付けられている。
【００２１】
この機能フィルム８は、表示色の光学的調整や外光の反射防止，電磁波の遮断，近赤外線の遮断といったパネルの表示動作に係わる様々な機能を備えている。
【００２２】
なお、前面ガラス基板１の外面側には、この機能フィルム８のみが設けられており、防護ガラス等のガラス基板の破損を防ぐ為の他の防護手段は設けられていない。
【００２３】
前面ガラス基板１には、背面ガラス基板４が所要の間隔の放電空間を空けて平行に対向されており、この背面ガラス基板４の内面（前面ガラス基板１に対向する側の面）上に、列方向に延びる複数の列電極Ｄが、行方向に互いに所定の間隔を開けて平行に並設されている。
さらに、この背面ガラス基板４の内面上には、列電極保護層５が形成されて、この列電極保護層５によって列電極Ｄが被覆されている。
【００２４】
この列電極保護層５上には略格子形状の隔壁６が形成されて、この隔壁６によって、放電空間が各行電極対（Ｘ，Ｙ）と列電極Ｄが交差する部分毎に区画されて、それぞれ方形の放電セルＣが形成されている。
【００２５】
この各放電セルＣ内には、それぞれ放電セルＣ毎に赤，緑，青に色分けされた蛍光体層７が形成されている。
放電空間内には、キセノンを含む放電ガスが封入されている。
ここで、実施例の説明を行う前に、上記ＰＤＰのパネル面に加わる衝撃によって前面ガラス基板１に破損が発生するメカニズムについて説明を行う。
【００２６】
図３は、前面ガラス基板１の表面（パネル面）に衝撃荷重Ｆが加わった際に前面ガラス基板１に破損（ひび割れ）が発生したときの状態を示している。
この図３において、前面ガラス基板１の表面（パネル面）に衝撃荷重Ｆが加わると、前面ガラス基板１に圧縮応力γが発生し、誘電体層２には反対に引張り応力σが発生し、この引張り応力σによって、誘電体層２の隔壁６との接触部分等に、ひび割れｃが生じてくる。
【００２７】
そして、この誘電体層２のひび割れｃが前面ガラス基板１にまで拡がることによって、前面ガラス基板１が、その背面側から損傷してゆく。
【００２８】
この実施例のＰＤＰは、従来のＰＤＰの場合と同様に、ＰＤＰの製造工程における焼成工程の終了後に、図４に示されるように、誘電体層２が前面ガラス基板１の熱膨張率よりも小さい熱膨張率を有する誘電材料によって形成されていて、前面ガラス基板１に引張り応力ｆ１が残留し、誘電体層２に圧縮応力ｆ２が残留している。
【００２９】
この前面ガラス基板１の残留引張り応力ｆ１と、誘電体層２の残留圧縮応力ｆ２は、前述したような前面ガラス基板１のパネル面に加わる衝撃荷重Ｆによって前面ガラス基板１に発生する圧縮応力γと誘電体層２に発生する引張り応力δ（図４参照）にそれぞれ対抗することによって、誘電体層２および前面ガラス基板１に損傷が発生するのを防止するように作用する。
【００３０】
前面ガラス基板１の残留引張り応力ｆ１と誘電体層２の残留圧縮応力ｆ２の大きさは、前面ガラス基板１と誘電体層２の熱膨張率の差によって設定され、衝撃荷重Ｆによる前面ガラス基板１の損傷を防止するために必要な前面ガラス基板１の残留引張り応力ｆ１と誘電体層２の残留圧縮応力ｆ２の大きさは、前面ガラス基板１の厚さによってそれぞれ異なる。
【００３１】
このため、衝撃荷重Ｆによる前面ガラス基板１の損傷を有効に防止するためには、前面ガラス基板１の厚さ毎に、前面ガラス基板１と誘電体層２の材質を選択して、前面ガラス基板１と誘電体層２の間の熱膨張率の差をそれぞれ所要の値以上の大きさに設定する必要がある。
【００３２】
一方、前面ガラス基板１と誘電体層２の間の熱膨張率の差が大きくなり過ぎると、前面ガラス基板１の残留引張り応力ｆ１と誘電体層Ｓ２の残留圧縮応力ｆ２が過多になって、ＰＤＰの製造工程時や製造工程の終了後に前面ガラス基板１に反りや割れなどの損傷が生じてしまう虞がある。
このため、前面ガラス基板１と誘電体層２の間の熱膨張率の差は、所定の値以上の大きさに設定することは出来ない。
【００３３】
以下、前面ガラス基板１の衝撃荷重による損傷を防止するために必要な前面ガラス基板１と誘電体層２の熱膨張率の差の下限値を算出するために行った硬球落下試験（試験ＩおよびII）と、前面ガラス基板１と誘電体層２の熱膨張率の差の上限値を算出するために行った試験（試験III）について、説明を行う。
【００３４】
試験ＩとIIの硬球落下試験は、図５に示されるように、内面側に誘電体層が形成され外面側に厚さ４５０μｍの樹脂性の機能フィルムのみが形成された図２の前面ガラス基板１に対応するガラス基板Ｓ１と、背面ガラス基板４に対応するガラス基板Ｓ２が重ね合わされたＰＤＰの構成を有する試験対象物Ｓを用いて、この試験対象物Ｓをガラス基板Ｓ１が上向きになるように水平に支持した状態で、上方から重さ５００ｇの鋼球Ｍを落下させて、試験対象物Ｓに衝突させることによって行われた。
【００３５】
このときの鋼球Ｍを落下させる高さは、試験対象物Ｓのガラス基板Ｓ１に対して、所要の衝撃荷重（日常においてＰＤＰのパネル面に加わると想定される衝撃の最大値以上の衝撃荷重）を加えられる高さに設定されている。
そして、硬球落下試験の判定は、鋼球Ｍを落下させた後、目視観察によってガラス基板Ｓ１にひび割れが生じているか否かを判定することによって行った。
【００３６】
（１）試験Ｉ
旭硝子（株）社製のＰＤ２００（熱膨張率α＝８３．０×１０−7／℃）によって形成された厚さ１．８ｍｍと２．８ｍｍの二種類のガラス基板Ｓ１に、図６に示される組成を有する鉛成分を含まない誘電材料Ａ〜Ｄによってそれぞれ誘電体層が形成された試験対象物Ｓに対して、硬球落下試験が行われた。
【００３７】
（２）試験II
熱膨張率が異なっているガラス材によってそれぞれ１．８ｍｍと２．８ｍｍの厚さに形成された複数種類のガラス基板Ｓ１に、試験Ｉの場合と同様に、図６に示される組成を有する鉛成分を含まない誘電材料Ａ〜Dによって、それぞれ誘電体層が形成された試験対象物Ｓに対して、硬球落下試験が行われた。
【００３８】
（３）試験III
それぞれ種々の熱膨張率を有する厚さ１．８ｍｍと２．５ｍｍ，２．８ｍｍのガラス基板Ｓ１と誘電体層を組み合わせて、両者の間の熱膨張率差を様々に設定した試験対象物Ｓを製作し、それぞれの試験対象物Ｓについてガラス基板Ｓ１に割れや反り等の損傷が無いか、目視による確認が行われた。
【００３９】
図７は、上記の試験Ｉの硬球落下試験の結果を示している。
【００４０】
この図７において、○は、鋼球Ｍによる衝撃によって試験対象物Ｓのガラス基板Ｓ１にひび割れが生じておらず衝撃荷重に対する強度を備えていると判定された場合を示し、×は、鋼球Ｍによる衝撃によって試験対象物Ｓのガラス基板Ｓ１にひび割れが生じて衝撃荷重に対する強度を備えていないと判定された場合を示している。
【００４１】
この図７の結果から、厚さが１．８ｍｍのガラス基板Ｓ１を備えた試験対象物Ｓの場合には、誘電体層が誘電材料Ａによって形成されている場合のみが○になっており、従って、熱膨張率が８３．０のガラス基板Ｓ１と誘電体層の熱膨張率の差は、８３−６２．８＝２０．２以上の値が必要であることが分かる。
【００４２】
また、厚さが２．８ｍｍのガラス基板Ｓ１を備えた試験対象物Ｓの場合には、誘電体層が誘電材料Ａ，Ｂ，Ｃによって形成されている場合に○であり、この誘電材料Ａ，Ｂ，Ｃのうち熱膨張率が最も大きいのは誘電材料Ｃであるので、熱膨張率が８３．０のガラス基板Ｓ１と誘電体層の熱膨張率の差は、８３−７０．３＝１２．７以上の値が必要であることが分かる。
【００４３】
図８は、試験Ｉ〜IIIの試験結果をポイントに表して示したグラフである。
【００４４】
この図８において、●ポイントは試験ＩおよびIIにおいて判定が（可）になった場合を示しており、◇ポイントは試験ＩおよびIIにおいて判定が（不可）になった場合を示しており、■ポイントは試験IIIにおいて判定が可となる熱膨張率差の上限値を示しており、直線ｒ１は、●ポイントと◇ポイントの間を結んだもので、衝撃荷重によるガラス基板Ｓ１の損傷を防止するために必要な誘電体層との熱膨張率の差の下限値を示しており、直線ｒ２は■ポイントを結んだもので、熱膨張率差によって生じるガラス基板Ｓ１の反り等の損傷を防止するための誘電体層と熱膨張率の差の上限値を示している。
【００４５】
この図８において、ガラス基板Ｓ１と誘電体層の熱膨張率の差の下限値を示す近似式は、直線ｒ１から、
Ｙ１＝−７．５Ｘ＋３３．７  …  （１）
のように求められ、
ガラス基板Ｓ１と誘電体層の熱膨張率の差の上限値を示す近似式は、直線ｒ２から、
Ｙ２＝４８．７Ｘ−５８．７  …  （２）
のように求められる。
【００４６】
この（１）式および（２）式において、Ｙ１およびＹ２は、それぞれ、ガラス基板Ｓ１の熱膨張率Ａ（×１０−7／℃）と誘電体層の熱膨張率Ｂ（×１０−7／℃）との差（Ａ−Ｂ）を示しており、Ｘはガラス基板の厚さ（ｍｍ）を示している。
【００４７】
さらに、図８において、直線ｒ１とｒ２の交点Ｐのｘ座標で示される厚さＸ１（≒１．６５ｍｍ）よりもガラス基板Ｓ１の厚さが薄くなると、ガラス基板Ｓ１と誘電体層の熱膨張率差の上限値と下限値が逆転するため、ガラス基板Ｓ１の厚さの下限値は、Ｘ１（≒１．６５ｍｍ）であることが分かる。
【００４８】
この実施例のＰＤＰは、上記（１）式と（２）式に基づいて、ガラス基板の厚さ毎に、前面ガラス基板１と誘電体層２の熱膨張率の差の値が算出され、この算出された熱膨張率の差の値に基づいてガラス材と誘電材料が選択されて、それぞれ、前面ガラス基板１と誘電体層２の材質の組み合わせが決定されている。
【００４９】
すなわち、上記（１）式と（２）式から、前面ガラス基板１の厚さＸ（ｍｍ）毎に両式を満足するＹ１とＹ２の値が算出され、前面ガラス基板１と誘電体層２の熱膨張率の差の値ＹがＹ１とＹ２の間の値（Ｙ１≦Ｙ≦Ｙ２）となるガラス材と誘電材料が選択されて、それぞれ、前面ガラス基板１と誘電体層２の組み合わせが形成されている。
【００５０】
例えば、前面ガラス基板１の厚さが１．８ｍｍの場合には、前面ガラス基板１と誘電体層２の熱膨張率の差の値Ｙは２０．２以上に設定され、前面ガラス基板１の厚さが２．８ｍｍの場合には、前面ガラス基板１と誘電体層２の熱膨張率の差の値Ｙは１２．７以上に設定される。
【００５１】
そして、前面ガラス基板１は、１．６５ｍｍ以上の厚さを有している。
【００５２】
なお、上記の各試験においては、前面ガラス基板１の外面側に厚さ４５０μｍの樹脂性の機能フィルムが貼り付けられているが、この機能フィルムの厚さが厚くなる程、パネルの衝撃荷重に対する強度が増加するので、樹脂性の機能フィルムの厚さを４５０μｍ以上に設定するのが好ましい。
【００５３】
この実施例におけるＰＤＰは、前面ガラス基板１を形成するガラス材と誘電体層２を形成する誘電材料の熱膨張率が互いに異なっていることによって、前面ガラス基板１内に引張り応力が残留し、誘電体層２内に圧縮応力が残留し、さらに、前面ガラス基板１と誘電体層２の間の熱膨張率の差が、上記のようにして前面ガラス基板１の厚さに対応した所要の値に設定されていることによって、前面ガラス基板１内の残留引張り応力と誘電体層２内の残留圧縮応力が、前面ガラス基板１の表面（パネル面）に加わる衝撃荷重によって前面ガラス基板１内に生じる圧縮応力および誘電体層２内に生じる引張り応力に対抗し、さらに、この前面ガラス基板１内の残留引張り応力と誘電体層２内の残留圧縮応力が前面ガラス基板１の厚さに対応した適切な値に設定されていることによって、前面ガラス基板１の厚さ毎に衝撃荷重による損傷を有効に防止することができるとともに、ガラス基板と誘電体層における残留応力過多による割れや反り等の損傷の発生も防止することが出来、これによって、ＰＤＰの薄型化を実現することが出来る。
【００５４】
上記実施例のＰＤＰは、パネル面を構成するガラス基板の内面側に誘電体層が形成されているフラットディスプレイパネルにおいて、前記ガラス基板の熱膨張率と誘電体層の熱膨張率の差（Ｙ）が、ガラス基板の厚さ（Ｘ）毎に
Ｙ≧−７．５Ｘ＋３３．７
Ｘ（単位：ｍｍ）：ガラス基板の厚さ
Ｙ（単位：×１０-7／℃）：熱膨張率の差（（ガラス基板の熱膨張率）−（誘電体層の熱膨張率））
の式を満たす値に設定されている実施形態のフラットディスプレイパネルを、その上位概念の実施形態としている。
【００５５】
この実施形態のフラットディスプレイパネルは、ガラス基板と誘電体層の熱膨張率が互いに異なっていることによって、ガラス基板内に引張り応力が残留され、誘電体層内に圧縮応力が残留され、さらに、ガラス基板と誘電体層の間の熱膨張率の差が上記式によって算出された値に設定されていることによって、このガラス基板内の残留引張り応力と誘電体層内の残留圧縮応力が、それぞれ、ガラス基板の表面（パネル面）に加わる衝撃荷重によってガラス基板内に生じる圧縮応力および誘電体層内に生じる引張り応力に対抗するとともに、この衝撃荷重によるガラス基板の損傷を防止するように作用するガラス基板内の残留引張り応力と誘電体層内の残留圧縮応力が、ガラス基板の厚さに対応した適切な値に設定されていることによって、フラットディスプレイパネルの薄型化に伴ってガラス基板が薄くなる場合でも、ガラス基板の厚さ毎に衝撃荷重による損傷を有効に防止することができるようになる。
【図面の簡単な説明】
【００５６】
【図１】この発明の実施形態における一実施例を示す正面図である。
【図２】図１のＶ−Ｖ線における断面図である。
【図３】ＰＤＰにおけるパネル面への衝撃荷重による破損の発生の状態を示す説明図である。
【図４】同実施例における前面ガラス基板と誘電体層の残留応力の状態を示す説明図である。
【図５】硬球落下試験の説明図である。
【図６】誘電材料の組成の種類およびそれぞれの熱膨張率を示す表図である。
【図７】試験Ｉの結果を示す表図である。
【図８】試験Ｉ〜IIIの結果をまとめたグラフである。
【符号の説明】
【００５７】
１    …前面ガラス基板（ガラス基板）
２    …誘電体層
８    …機能フィルム
Ｓ    …試験対象物
Ｓ１  …ガラス基板
Ｍ    …鋼球
Ｆ    …衝撃荷重
ｆ１  …残留引張り応力
ｆ２  …残留圧縮応力
【図１】
2009199996.tif 000003
【図２】
2009199996.tif 000004
【図３】
2009199996.tif 000005
【図４】
2009199996.tif 000006
【図５】
2009199996.tif 000007
【図６】
2009199996.tif 000008
【図７】
2009199996.tif 000009
【図８】
2009199996.tif 000010